(57)【要約】【課題】周波数温度特性が良好であり、電気機械結合係数が大きく、かつ伝搬損失が小さい表面波装置を提供する。【解決手段】２０°〜４８°回転Ｙ板Ｘ伝搬ＬｉＴａＯ３からなる圧電基板２と、圧電基板２上に形成されており、タングステンからなり、かつ膜厚をＨ、表面波の波長をλとしたときに、規格化膜厚Ｈ／λが０．００２５〜０．０６の範囲にあるＩＤＴ３と、ＩＤＴ３を覆うように圧電基板２上に形成されており、かつ規格化膜厚Ｈｓ／λが０．１０〜０．４０の範囲にあるＳｉＯ２膜とを備える表面波装置１。【選択図】図１
2008136238.tif 000002
【特許請求の範囲】
【請求項１】
２０°〜４８°回転Ｙ板Ｘ伝搬ＬｉＴａＯ３からなる圧電基板と、
前記圧電基板上に形成されており、膜厚をＨ、表面波の波長をλとしたときに、規格化膜厚Ｈ／λが０．００２５〜０．０６であるタングステンよりなるＩＤＴと、
前記ＩＤＴを覆うように前記圧電基板上に形成されており、表面波の波長で規格化された膜厚Ｈｓ／λが０．１０〜０．４０であるＳｉＯ２膜とを備える、表面波装置。
【請求項２】
前記ＩＤＴの規格化膜厚Ｈ／λが、０．０１２〜０．０５３の範囲にある、請求項１に記載の表面波装置。
【請求項３】
前記ＩＤＴの規格化膜厚Ｈ／λが、０．０１５〜０．０４２の範囲にある、請求項２に記載の表面波装置。
【請求項４】
前記圧電基板が、２５°〜４５°回転Ｙ板Ｘ伝搬ＬｉＴａＯ３基板である、請求項１または２に記載の表面波装置。
【請求項５】
２０°〜４８°回転Ｙ板Ｘ伝搬のＬｉＴａＯ３基板を用意する工程と、前記ＬｉＴａＯ３基板上に少なくとも１つのＩＤＴをタングステンを主成分とする金属を用いて形成する工程と、前記ＩＤＴを形成した後に、周波数調整を行う工程と、前記周波数調整後に、前記ＩＤＴを被覆するように前記ＬｉＴａＯ３基板上にＳｉＯ２膜を形成する工程とを備える、請求項１〜３のいずれかに記載の表面波装置の製造方法。
【請求項６】
前記ＩＤＴが、密度が７１００ｋｇ／ｍ３以上の金属からなる電極と、タングステン電極とが積層されている構造を有する、請求項５に記載の表面波装置の製造方法。
【発明の詳細な説明】
【技術分野】
【０００１】
本発明は、例えば表面波フィルタなどに用いられる表面波装置に関し、より詳細には、ＬｉＴａＯ３基板を用いた表面波装置に関する。
【背景技術】
【０００２】
従来、帯域フィルタとして、４０°〜４２°回転Ｙ板Ｘ伝搬ＬｉＴａＯ３基板を用いた表面波装置が知られている（例えば、下記の非特許文献１）。ＲＦ帯の帯域フィルタでは、上記４０°〜４２°回転Ｙ板Ｘ伝搬ＬｉＴａＯ３基板上に、波長λで規格化された膜厚Ｈ／λが０．０８〜０．１０であるＡｌ膜によりＩＤＴが形成されていた。
【０００３】
上記のように、４０°〜４２°回転Ｙ板Ｘ伝搬ＬｉＴａＯ３基板を用いた従来の表面波装置では、周波数温度特性ＴＣＦが−３３ｐｐｍ／℃と比較的大きいため、より一層温度特性が良好である仕様を十分に満たすことができなかった。なお、従来、表面波装置の周波数温度特性ＴＣＦを改善する方法として、ＬｉＴａＯ３基板上にＡｌからなるＩＤＴを形成した後に、ＳｉＯ２層を形成する方法が知られている（下記の特許文献１）。
【非特許文献１】１９９７年電子情報通信学会総合大会論文集：ＳＡ−１０−６、第５００頁−５０１頁
【特許文献１】特開平２−２９５２１２号公報
【発明の開示】
【発明が解決しようとする課題】
【０００４】
しかしながら、ＡｌからなるＩＤＴを用いた共振子やフィルタを形成する場合、大きなＫｓａｗや反射係数を得るには、後述の図４や図１２に示すように、ＩＤＴの電極膜厚Ｈ／λ（Ｈは膜厚、λは表面波の波長）は、０．０８〜０．１０とかなり厚くしなければならない。このように、ＡｌからなるＩＤＴがかなり厚くされているため、図１３（ａ）に示されているＩＤＴが形成されている部分において、周波数温度特性を改善するためにＳｉＯ２膜がその上に形成されると、図１３（ｂ）に示すように、ＳｉＯ２膜において大きな段差が生じ、ＳｉＯ２膜にクラックが生じることがあった。そのため、クラックの発生により、弾性表面波フィルタのフィルタ特性が悪化しがちであった。
【０００５】
加えて、ＡｌからなるＩＤＴの電極膜厚が厚いため、ＳｉＯ２膜の形成によるＩＤＴの電極表面の凹凸を被覆する効果が十分でなく、それによって、周波数温度特性が十分に改善されないことがあった。
【０００６】
本発明の目的は、上述した従来技術の現状に鑑み、回転Ｙ板Ｘ伝搬のＬｉＴａＯ３基板を用いた弾性表面波装置において、ＳｉＯ２膜の形成により周波数温度特性を改善し得るだけでなく、ＩＤＴの電極膜厚を薄くすることにより、ＳｉＯ２膜におけるクラックを防止することができると共に減衰定数も大幅に低減でき、従って目的とするフィルタ特性などの電気的特性を得ることができ、かつＩＤＴにおける電気機械結合係数及び反射係数が十分な大きさとされる、弾性表面波装置及びその製造方法を提供することにある。
【課題を解決するための手段】
【０００７】
本発明に係る表面波装置は、２０°〜４８°回転Ｙ板Ｘ伝搬ＬｉＴａＯ３からなる圧電基板と、前記圧電基板上に形成されており、膜厚をＨ、表面波の波長をλとしたときに、規格化膜厚Ｈ／λが０．００２５〜０．０６であるタングステンよりなるＩＤＴと、前記ＩＤＴを覆うように前記圧電基板上に形成されており、表面波の波長で規格化された膜厚Ｈｓ／λが０．１０〜０．４０であるＳｉＯ２膜とを備える。
【０００８】
本発明に係る表面波装置のある特定の局面では、上記ＩＤＴの規格化膜厚Ｈ／λは、０．０１２〜０．０５３、より好ましくは、０．０１５〜０．０４２の範囲とされる。
【０００９】
本発明に係る表面波装置の別の特定の局面では、上記圧電基板は、２５°〜４５°回転Ｙ板Ｘ伝搬ＬｉＴａＯ３基板により構成される。
【００１０】
本発明においては、タングステン電極を用いることにより、Ａｌを用いた場合に比べ、図４，図１２に示すように、薄い電極膜厚で大きな電気機械結合係数と反射係数が得られる。
【００１１】
本発明に係る弾性表面波装置のさらに他の特定の局面では、ＩＤＴの上面と、ＳｉＯ２膜との間に密着層が形成され、それによってＳｉＯ２膜の膜剥がれを抑制することができる。この場合、密着層は、ＩＤＴの上面だけでなく、ＬｉＴａＯ３基板とＳｉＯ２膜の界面にも形成されてもよい。また、上記密着層は、ＩＤＴの上面だけでなく、ＩＤＴとＳｉＯ２膜の界面のほぼ全領域に形成されてもよい。すなわち、ＩＤＴの側面にも密着層が形成されていてもよい。
【００１２】
本発明に係る弾性表面波装置のさらに別の特定の局面では、ＬｉＴａＯ３基板上に、ＩＤＴ以外の、少なくともバスバー及び外部との接続用電極パッドを含む複数の電極がさらに形成されており、該複数の電極が、タングステンからなる下地電極層と、下地電極層上に形成されており、ＡｌまたはＡｌ合金からなる上層金属層とを有する下地金属層が、ＩＤＴと同じ工程で形成されることができ、さらに上層金属層がＡｌまたはＡｌ合金からなるため、ＳｉＯ２膜の密着強度が高められるとともに、上記電極のコストを低減することができる。さらに、Ａｌによるウェッジボンド性も高められる。
【００１３】
本発明に係る弾性表面波装置では、好ましくは、表面波として漏洩弾性表面波が用いられ、本発明に従って、周波数温度特性に優れ、電気機械結合係数及び反射係数の大きなＩＤＴを有する、伝搬定数の小さい漏洩弾性表面波を利用した弾性表面波装置を提供することができる。
【００１４】
本発明の弾性表面波装置の製造方法は、２０°〜４８°回転Ｙ板Ｘ伝搬のＬｉＴａＯ３基板を用意する工程と、前記ＬｉＴａＯ３基板上に少なくとも１つのＩＤＴをタングステンを主成分とする金属を用いて形成する工程と、前記ＩＤＴを形成した後に、周波数調整を行う工程と、前記周波数調整後に、前記ＩＤＴを被覆するように前記ＬｉＴａＯ３基板上にＳｉＯ２膜を形成する工程とを備えることを特徴とする。上記タングステンを主成分とする金属を用いてＩＤＴが形成されるとは、ＩＤＴがタングステンからなる場合、及びタングステンを主成分とする合金からなる場合の他、タングステンからなる金属層と、他の金属層との積層構造からなり、タングステン層が積層構造の主たる金属層を占める場合を含むものとする。
【００１５】
本発明の製造方法の特定の局面では、ＩＤＴが、密度が７１００ｋｇ／ｍ３以上の金属からなる電極と、タングステン電極とが積層されている構造を有する。タングステンは、Ａｌに比べて密度が高く、薄い電極膜厚で電気機械結合係数が大きくかつ反射係数が大きなＩＤＴを容易に構成することができるため、ＳｉＯ２膜のクラックを防止することができる。さらに、ＳｉＯ２膜によって減衰定数を小さくすることができる。
【発明の効果】
【００１６】
本発明に係る表面波装置では、２０°〜４８°回転Ｙ板Ｘ伝搬ＬｉＴａＯ３からなる圧電基板上に、規格化膜厚Ｈ／λが０．００２５〜０．０６であり、かつタングステンよりなるＩＤＴが形成されており、ＩＤＴを覆うように、Ｈｓ／λ＝０．１０〜０．４０のＳｉＯ２膜が形成されている、ＳｉＯ２膜により周波数温度係数ＴＣＦが改善され、タングステン膜よりなるＩＤＴの膜厚Ｈ／λが上記特定の範囲とされているため、電気機械結合係数と反射係数が大きく、さらにＬｉＴａＯ３基板の回転角が上記特定の範囲とされているため、減衰定数が小さくされる。よって、周波数温度特性に優れ、大きな電気機械結合係数を有し、かつ伝搬損失が少ない表面波装置を提供することが可能となる。
【００１７】
特に、ＩＤＴの膜厚Ｈ／λが０．０１２〜０．０５３の範囲にある場合には、電気機械結合係数を効果的に高めることができる。
【００１８】
また、上記ＬｉＴａＯ３からなる圧電基板の回転角が２５°〜４５°の範囲である場合には、減衰定数をより一層小さくすることができる。
【００１９】
また、タングステン電極が薄いため、このタングステン電極ＩＤＴ上にＳｉＯ２が成膜されてもＳｉＯ２に大きな段差やクラックができないため、Ａｌ電極の場合に生じるそれらに起因した挿入損失等の特性の劣化もない。
【発明を実施するための最良の形態】
【００２０】
以下、図面を参照しつつ、本発明の具体的な実施例を説明することにより、本発明を詳細に説明する。
【００２１】
図１は、本発明の一実施形態に係る表面波装置の略図的断面図である。表面波装置１は、縦結合共振子型表面波フィルタであり、２０°〜４８°回転Ｙ板Ｘ伝搬ＬｉＴａＯ３からなる圧電基板２を有する。圧電基板２上に、タングステン膜よりなるＩＤＴ３ａ，３ｂ及び反射器５ａ，５ｂが形成されている。ＩＤＴ３ａ，３ｂの規格化膜厚Ｈ／λ（ＨはＩＤＴの厚み、λは中心周波数における波長を示す）は０．００２５〜０．０６の範囲とされている。また、ＩＤＴ３ａ，３ｂを覆うように、圧電基板２上に、ＳｉＯ２膜４が形成されている。ＳｉＯ２膜４の規格化膜厚Ｈｓ／λ（ＨｓはＳｉＯ２膜の厚み、λは中心周波数における表面波の波長）は０．１０〜０．４０の範囲とされている。
【００２２】
本実施例では上記のように、２０°〜４８°回転Ｙ板Ｘ伝搬ＬｉＴａＯ３からなる圧電基板２と、Ｈ／λ＝０．００２５〜０．０６であるタングステンよりなるＩＤＴ３ａ，３ｂと、Ｈｓ／λ＝０．１０〜０．４０の範囲にあるＳｉＯ２膜４とを用いているため、周波数温度係数ＴＣＦが小さく、電気機械結合係数Ｋ２が大きく、かつ伝搬損失が小さい表面波装置を提供することができる。これを、以下の具体的な実験例に基づき説明する。
【００２３】
ＬｉＴａＯ３基板を伝搬する表面波としては、レイリー波の他に、漏洩弾性表面波が存在する。漏洩弾性表面波は、レイリー波に比べて音速が速く、電気機械結合係数が大きい。しかしながら、漏洩弾性表面波は、エネルギーを基板内部に放射しながら伝搬する波である。従って、漏洩弾性表面波は、伝搬損失の原因となる減衰定数を有する。
【００２４】
図２は、回転Ｙ板Ｘ伝搬ＬｉＴａＯ３におけるオイラー角（０，θ，０）のθと、基板表面が電気的に短絡された場合の減衰定数（伝搬損失）αとの関係を示す。なお、回転角＝θ−９０度の関係である。
【００２５】
図２から明らかなように、オイラー角のθが１２４〜１２６°の範囲で減衰定数は小さい。この範囲を外れると、減衰定数は大きくなる。
【００２６】
また、比較的膜厚が厚いＡｌからなるＩＤＴを形成した場合には、θ＝１３０°〜１３２°で減衰定数が小さくなることが知られている（例えば、前述した非特許文献１）。従って、従来、ＡｌからなるＩＤＴと、ＬｉＴａＯ３基板とを組み合わせた構成では、θ＝１３０°〜１３２°の回転Ｙ板Ｘ伝搬のＬｉＴａＯ３基板が用いられていた。
【００２７】
図３は、回転Ｙ板Ｘ伝搬ＬｉＴａＯ３基板におけるオイラー角（０，θ，０）のθと電気機械結合係数Ｋ２との関係を示す。オイラー角のθが１００°〜１２０°の範囲で大きな電気機械結合係数Ｋ２が得られることがわかる。しかしながら、θ＝１００°〜１２０°の範囲では、前述の図２から明らかなように減衰定数が大きい。従って、このようなオイラー角のＬｉＴａＯ３基板を用いることはできないことがわかる。
【００２８】
図４は、３６°回転Ｙ板Ｘ伝搬［オイラー角で（０°，１２６°，０°）］のＬｉＴａＯ３基板上に、電極膜として、タングステン膜またはアルミニウム膜を形成した場合の該電極膜の規格化膜厚Ｈ／λ（Ｈは膜厚を、λは表面波装置の中心周波数における波長を示す）と、電気機械結合係数Ｋ２との関係を示す。タングステン膜の規格化膜厚Ｈ／λ＝０．００２５〜０．０８５の範囲では、電気機械結合係数Ｋ２は、Ｈ／λ＝０（成膜しなかった場合）の場合の電気機械結合係数の１．２倍以上となり、Ｈ／λ＝０．０１２〜０．０５３では、１．５倍以上となり、Ｈ／λ＝０．０１５〜０．０４２では、１．６倍以上となることがわかる。
【００２９】
従って、Ｈ／λ＝０．００２５〜０．０８５とすることにより、電気機械結合係数Ｋ２を高めることができることがわかる。
【００３０】
なお、タングスンテ膜の規格化膜厚が０．０６を超えると、タングステンから得られるＩＤＴの作製が困難となることがある。従って、好ましくは、タングステン膜の規格化膜厚Ｈ／λは、０．００２５〜０．０６、より好ましくは０．０１２〜０．０５３、さらに好ましくは０．０１５〜０．０４２であることがわかる。
【００３１】
次に、ＳｉＯ２膜をＬｉＴａＯ３基板上に形成した場合の周波数温度係数ＴＣＦの改善効果を説明する。図５は、θ＝１１３°、１２６°及び１２９°の（０，θ，０）の各ＬｉＴａＯ３基板上にＳｉＯ２膜を成膜した場合の周波数温度係数ＴＣＦの変化を示す図である。
【００３２】
図５から明らかなように、θが１１３°，１２６°及び１２９°のいずれの場合においても、ＳｉＯ２の規格化膜厚Ｈｓ／λ（ＨｓはＳｉＯ２膜の膜厚を、λは表面波装置の中心周波数における波長を示す）が０．１０〜０．４５の範囲において、ＴＣＦが−２４〜＋１７ｐｐｍ／℃の範囲にはいることがわかる。もっとも、ＳｉＯ２膜の成膜には時間を要するため、ＳｉＯ２膜の膜厚Ｈｓ／λは０．４０以下であることが望ましい。従って、好ましくは、ＳｉＯ２膜の膜厚Ｈｓ／λは、０．１０〜０．４０の範囲であり、それによって、短時間で成膜でき、かつＴＣＦを−２０〜＋１７ｐｐｍ／℃の範囲とすることができる。
【００３３】
従来、ＬｉＴａＯ３基板上に、Ａｌ電極を形成し、さらにＳｉＯ２膜を形成することにより、レイリー波などのＴＣＦが改善されるという報告がいくつか存在する（例えば、特許文献１など）。しかしながら、ＬｉＴａＯ３基板−タングステンからなる電極−ＳｉＯ２膜の積層構造において、電極の膜厚や漏洩弾性表面波の減衰定数を考慮にいれて実験が行われた報告は存在しない。
【００３４】
図６及び図７は、オイラー角（０°，１２０°，０°）と、（０°，１４０°，０°）の各ＬｉＴａＯ３基板上に、種々の膜厚のタングステンからなるＩＤＴと、種々の膜厚のＳｉＯ２膜とを形成した場合の減衰定数を示す図である。
【００３５】
図６から明らかなように、θ＝１２０°では、ＳｉＯ２の膜厚Ｈｓ／λが０．１〜０．４０かつタングステンよりなる電極の規格化膜厚Ｈ／λが０．０〜０．１０の範囲において、減衰定数が小さいことがわかる。他方、図７から明らかなように、θ＝１４０°では、タングステンからなる電極の規格化膜厚Ｈ／λが０．０〜０．１０の範囲では、ＳｉＯ２膜の膜厚の如何に係わらず、減衰定数が大きくなっていることがわかる。
【００３６】
すなわち、ＴＣＦの絶対値を小さくし、大きな電気機械結合係数を得、かつ減衰定数を小さくするには、ＬｉＴａＯ３基板のカット角、ＳｉＯ２膜の厚み及びタングステンからなる電極の膜厚の３つの条件を考慮しなければならないことがわかる。
【００３７】
図８〜図１１は、ＳｉＯ２膜の規格化膜厚Ｈｓ／λ及びタングステンからなる電極膜の規格化膜厚Ｈ／λを変化させた場合の、θ（度）と減衰定数との関係を示す。
【００３８】
図８〜図１１から明らかなように、タングステンからなる電極の規格化膜厚Ｈ／λが０．０１２〜０．０５３及び０．０１５〜０．０４２において、ＳｉＯ２膜の膜厚と、最適なθとの関係は、下記の表１及び表２に示す通りとなる。なお、この最適θは、タングステン電極の電極指幅のばらつきや単結晶基板のばらつきにより−２°〜＋４°程度ばらつくことがある。なお、図中、図示していない膜厚は比例配分による。
【００３９】
【表１】
2008136238.tif 000003
【００４０】
【表２】
2008136238.tif 000004
【００４１】
すなわち、表１及び表２から明らかなように、タングステンよりなる電極の膜厚Ｈ／λが、０．０１２〜０．０５３の場合、温度特性を改善するために、ＳｉＯ２膜の膜厚を０．１〜０．４の範囲とした場合、ＬｉＴａＯ３のオイラー角におけるθは、１１０〜１４０°の範囲、すなわち、回転角で２０°〜５０°の範囲、より好ましくは、表１に示すオイラー角を選択すればよいことがわかる。
【００４２】
同様に、表２から明らかなように、タングステン膜からなる電極の規格化膜厚が０．０１５〜０．０４２であり、周波数温度特性を改善するために、ＳｉＯ２膜の膜厚を０．１〜０．４の範囲とした場合には、ＬｉＴａＯ３基板のオイラー角は１１０°〜１３８°の範囲とすればよく、より好ましくはＳｉＯ２膜の膜厚に応じて表２のオイラー角を選択すればよいことがわかる。
【００４３】
ここで、表１及び表２における「ＬｉＴａＯ３のオイラー角」の範囲は、減衰定数が０．０５以下の範囲を規定したものである。また、表１及び表２におけるＬｉＴａＯ３のオイラー角の「より好ましい」範囲は、減衰定数が０．０２５以下に規定したものである。また、タングステンからなる電極膜の規格化膜厚が０．０１２、０．０１５、０．０４２、０．０５３である場合のＳｉＯ２膜の膜厚とオイラー角の関係は、図８〜図１１に示すタングステンからなる電極膜の規格化膜厚から換算して求めたものであり、それによって、表１及び表２のＳｉＯ２膜の膜厚とオイラー角の値を求めている。
【００４４】
また、図１４（ａ），（ｂ）は、上記実施例の弾性表面波フィルタにおける表面の走査型電子顕微鏡写真である。ここでは、Ｈ／λ＝０．０２５の規格化膜厚のタングステンからなるＩＤＴ上に、規格化膜厚Ｈｓ／λ＝０．３のＳｉＯ２膜が形成されている前後の場合の結果が示されている。図１４（ｂ）の成膜後の写真から明らかなように、ＳｉＯ２膜の表面にクラックは見られず、従って、クラックによる特性の劣化も生じ難いことがわかる。Ａｌ電極指に比べタングステン電極は薄い膜厚で大きな電気機械結合係数と反射係数が得られる。そのため、薄いタングステン電極の上にＳｉＯ２が成膜されていても、図１４（ｂ），（ｃ）に示すように、ＳｉＯ２に大きな段差やクラックが生じないという利点がある。
【００４５】
本発明に係る弾性表面波装置の製造に際しては、回転Ｙ板Ｘ伝搬ＬｉＴａＯ３基板上にタングステンを主成分とする金属からなるＩＤＴを形成した後、その状態において周波数調整を行い、しかる後減衰定数αを小さくし得る範囲の膜厚のＳｉＯ２膜を成膜することが望ましい。これを、図１５及び図１６を参照して説明する。図１５は、オイラー角（０°，１２６°，０°）の回転Ｙ板Ｘ伝搬ＬｉＴａＯ３基板上に、種々の厚みＨ／λのタングステンからなるＩＤＴ及び種々の膜厚Ｈｓ／λのＳｉＯ２膜を形成した場合の漏洩弾性表面波の音速の変化を示す。また、図１６は、同じオイラー角のＬｉＴａＯ３基板上に、種々の膜厚Ｈ／λのタングステンからなるＩＤＴを形成した場合、その上に形成されるＳｉＯ２膜の規格化膜厚Ｈｓ／λを変化させた場合の漏洩弾性表面波の音速の変化を示す。図１５と図１６を比較すれば明らかなように、タングステンの膜厚を変化させた場合の方が、ＳｉＯ２膜の膜厚を変化させた場合よりも表面波の音速の変化がはるかに大きい。従って、ＳｉＯ２膜の形成に先立ち、周波数調整が、行われることが望ましく、例えば、レーザーエッチングやイオンエッチングなどによりタングステン（Ｗ）からなるＩＤＴを形成した後に周波数調整を行うことが望ましい。
【００４６】
なお、本発明は、上記のように、２０°〜４８°回転Ｙ板Ｘ伝搬ＬｉＴａＯ３からなる圧電基板、Ｈ／λ＝０．００２５〜０．０６であるタングステンよりなるＩＤＴと、Ｈｓ／λ＝０．１０〜０．４０であるＳｉＯ２膜とを有することを特徴とするものであり、従って、ＩＤＴの数及び構造等については特に限定されない。すなわち、本発明は、図１に示した表面波装置だけでなく、上記条件を満たす限り、様々な表面波共振子や表面波フィルタ等に適用することができる。
【００４７】
また、タングステン電極の下や上に電極の密着強度を向上させるためやボンディングを容易とするために、ＴｉやＣｒ，Ａｌ等を薄く成膜してもよい。
【００４８】
タングステンを主成分という意味は、タングステンと他の電極と積層された場合、厚みの比をいうのではなくて、密度と厚みを乗じた重量比で半分以上という意味である。
【００４９】
なお、タングステンの上あるいは下に、７１００ｋｇ／ｍ３以上の密度をもつＴａ、Ａｕ、Ｐｔ、Ｃｕ、Ａｇ、Ｃｒ等の金属からなる電極と同じ程度の割合で積層してもタングステン電極単層と同じ効果をもつことはいうまでもない。
【図面の簡単な説明】
【００５０】
【図１】本発明の一実施例に係る表面波装置を示す模式的平面図。
【図２】オイラー角（０，θ，０）のＬｉＴａＯ３基板のθと、減衰定数αとの関係を示す図。
【図３】オイラー角（０，θ，０）のＬｉＴａＯ３基板におけるθと電気機械結合係数Ｋ２との関係を示す図。
【図４】オイラー角（０°，１２６°，０°）のＬｉＴａＯ３基板上にタングステンまたはアルミニウムからなる電極膜を形成した構造における電極膜の規格化膜厚Ｈ／λと、電気機械結合係数Ｋ２との関係を示す図。
【図５】オイラー角（０°，１１３°，０°）、（０°，１２６°，０°）及び（０°，１２９°０，０°）の各ＬｉＴａＯ３基板上にＳｉＯ２膜を形成した場合のＳｉＯ２膜の規格化膜厚Ｈｓ／λと、周波数温度係数ＴＣＦとの関係を示す図。
【図６】オイラー角（０°，１２０°，０°）のＬｉＴａＯ３基板上に、様々な厚みのＳｉＯ２膜及び様々な厚みのタングステンからなるＩＤＴを形成した構造における減衰定数αの変化を示す図。
【図７】オイラー角（０°，１４０°，０°）のＬｉＴａＯ３基板上に、様々な厚みのＳｉＯ２膜及び様々な厚みのタングステンからなるＩＤＴを形成した構造における減衰定数αの変化を示す図。
【図８】オイラー角（０°，θ，０°）のＬｉＴａＯ３基板上に、様々な厚みのタングステンよりなる電極膜を形成し、さらに規格化膜厚Ｈｓ／λ＝０．１のＳｉＯ２膜を形成した表面波装置におけるθと、タングステンよりなる電極膜の規格化厚みＨ／λと、減衰定数αとの関係を示す図。
【図９】オイラー角（０°，θ，０°）のＬｉＴａＯ３基板上に、様々な厚みのタングステンよりなる電極膜を形成し、さらに規格化膜厚Ｈｓ／λ＝０．２のＳｉＯ２膜を形成した表面波装置におけるθと、タングステンよりなる電極膜の規格化厚みＨ／λと、減衰定数αとの関係を示す図。
【図１０】オイラー角（０°，θ，０°）のＬｉＴａＯ３基板上に、様々な厚みのタングステンよりなる電極膜を形成し、さらに規格化膜厚Ｈｓ／λ＝０．３のＳｉＯ２膜を形成した表面波装置におけるθと、タングステンよりなる電極膜の規格化厚みＨ／λと、減衰定数αとの関係を示す図。
【図１１】オイラー角（０°，θ，０°）のＬｉＴａＯ３基板上に、様々な厚みのタングステンよりなる電極膜を形成し、さらに規格化膜厚Ｈｓ／λ＝０．４のＳｉＯ２膜を形成した表面波装置におけるθと、タングステンよりなる電極膜の規格化厚みＨ／λと、減衰定数αとの関係を示す図。
【図１２】オイラー角（０°，１２６°，０°）のＬｉＴａＯ３基板上に、様々な厚みのタングステンまたはアルミニウムよりなる電極膜を形成した場合の電極膜の膜厚と、電極指の反射係数との関係を示す図。
【図１３】（ａ）は、オイラー角（０°，１２６°，０°）のＬｉＴａＯ３基板上に、膜厚Ｈ／λ＝０．０８のアルミニウム電極からなるＩＤＴが形成された表面、（ｂ）は、その上に厚みＨｓ／λ＝０．３のＳｉＯ２が成膜された表面、（ｃ）は、その断面を示す各走査型電子顕微鏡写真を示す図。
【図１４】（ａ）は、オイラー角（０°，１２６°，０°）のＬｉＴａＯ３基板上に、厚みＨ／λ＝０．０２５のタングステンからなるＩＤＴが形成された表面、（ｂ）は、その上に厚みＨｓ／λ＝０．３のＳｉＯ２が成膜された表面、（ｃ）は、その断面を示す各走査型電子顕微鏡写真を示す図。
【図１５】オイラー角（０°，１２６°，０°）のＬｉＴａＯ３基板上にタングステンからなるＩＤＴを形成し、さらにＳｉＯ２膜を形成した場合のタングステン膜の膜厚と、ＳｉＯ２膜の膜厚と、音速との関係を示す図。
【図１６】オイラー角（０°，１２６°，０°）のＬｉＴａＯ３基板上にタングステンからなるＩＤＴを形成し、さらにＳｉＯ２膜を形成した場合のタングステン膜の膜厚と、ＳｉＯ２膜の膜厚と、音速との関係を示す図。
【符号の説明】
【００５１】
１…表面波装置
２…圧電基板
３ａ，３ｂ…ＩＤＴ
４…ＳｉＯ２膜
５ａ，５ｂ…反射器
【図１】
2008136238.tif 000005
【図２】
2008136238.tif 000006
【図３】
2008136238.tif 000007
【図４】
2008136238.tif 000008
【図５】
2008136238.tif 000009
【図６】
2008136238.tif 000010
【図７】
2008136238.tif 000011
【図８】
2008136238.tif 000012
【図９】
2008136238.tif 000013
【図１０】
2008136238.tif 000014
【図１１】
2008136238.tif 000015
【図１２】
2008136238.tif 000016
【図１５】
2008136238.tif 000017
【図１６】
2008136238.tif 000018
【図１３】
2008136238.tif 000019
【図１４】
2008136238.tif 000020
【手続補正書】
【提出日】平成20年2月14日(2008.2.14)
【手続補正１】
【補正対象書類名】特許請求の範囲
【補正対象項目名】全文
【補正方法】変更
【補正の内容】
【特許請求の範囲】
【請求項１】
カット角が２０°〜３４°の範囲にある回転Ｙ板Ｘ伝搬ＬｉＴａＯ３からなる圧電基板と、
前記圧電基板上に形成されており、膜厚をＨ、表面波の波長をλとしたときに、規格化膜厚Ｈ／λが０．００２５〜０．０６であるタングステンよりなるＩＤＴと、
前記ＩＤＴを覆うように前記圧電基板上に形成されており、表面波の波長で規格化された膜厚Ｈｓ／λが０．１０〜０．４０であるＳｉＯ２膜とを備える、表面波装置。
【請求項２】
前記ＩＤＴの規格化膜厚Ｈ／λが、０．０１２〜０．０５３の範囲にある、請求項１に記載の表面波装置。
【請求項３】
前記ＩＤＴの規格化膜厚Ｈ／λが、０．０１５〜０．０４２の範囲にある、請求項２に記載の表面波装置。
【請求項４】
前記圧電基板が、カット角が２０°〜３０°の範囲にある回転Ｙ板Ｘ伝搬ＬｉＴａＯ３基板である、請求項１〜３のいずれか１項に記載の表面波装置。
【請求項５】
前記圧電基板が、カット角が２５°〜３４°の範囲にある回転Ｙ板Ｘ伝搬ＬｉＴａＯ３基板である、請求項１〜３のいずれか１項に記載の表面波装置。
【請求項６】
カット角が２０°〜３４°の範囲にある回転Ｙ板Ｘ伝搬のＬｉＴａＯ３基板を用意する工程と、前記ＬｉＴａＯ３基板上に少なくとも１つのＩＤＴをタングステンを主成分とする金属を用いて形成する工程と、前記ＩＤＴを形成した後に、周波数調整を行う工程と、前記周波数調整後に、前記ＩＤＴを被覆するように前記ＬｉＴａＯ３基板上にＳｉＯ２膜を形成する工程とを備える、請求項１〜３のいずれか１項に記載の表面波装置の製造方法。
【請求項７】
前記圧電基板が、カット角が２０°〜３０°の範囲にある回転Ｙ板Ｘ伝搬ＬｉＴａＯ３基板である、請求項６に記載の表面波装置の製造方法。
【請求項８】
前記ＩＤＴが、密度が７１００ｋｇ／ｍ３以上の金属からなる電極と、タングステン電極とが積層されている構造を有する、請求項６または７に記載の表面波装置の製造方法。
【手続補正３】
【補正対象書類名】明細書
【補正対象項目名】０００７
【補正方法】変更
【補正の内容】
【０００７】
本発明に係る表面波装置は、カット角が２０°〜３４°、好ましくは２０°〜３０°の範囲にある回転Ｙ板Ｘ伝搬ＬｉＴａＯ３からなる圧電基板と、前記圧電基板上に形成されており、膜厚をＨ、表面波の波長をλとしたときに、規格化膜厚Ｈ／λが０．００２５〜０．０６であるタングステンよりなるＩＤＴと、前記ＩＤＴを覆うように前記圧電基板上に形成されており、表面波の波長で規格化された膜厚Ｈｓ／λが０．１０〜０．４０であるＳｉＯ２膜とを備える。
【手続補正４】
【補正対象書類名】明細書
【補正対象項目名】０００９
【補正方法】変更
【補正の内容】
【０００９】
本発明に係る表面波装置の別の特定の局面では、上記圧電基板は、カット角が２５°〜３４°の範囲にある回転Ｙ板Ｘ伝搬ＬｉＴａＯ３基板により構成される。
【手続補正５】
【補正対象書類名】明細書
【補正対象項目名】００１４
【補正方法】変更
【補正の内容】
【００１４】
本発明の弾性表面波装置の製造方法は、カット角が２０°〜３４°、好ましくは２０°〜３０°の範囲にある回転Ｙ板Ｘ伝搬のＬｉＴａＯ３基板を用意する工程と、前記ＬｉＴａＯ３基板上に少なくとも１つのＩＤＴをタングステンを主成分とする金属を用いて形成する工程と、前記ＩＤＴを形成した後に、周波数調整を行う工程と、前記周波数調整後に、前記ＩＤＴを被覆するように前記ＬｉＴａＯ３基板上にＳｉＯ２膜を形成する工程とを備えることを特徴とする。上記タングステンを主成分とする金属を用いてＩＤＴが形成されるとは、ＩＤＴがタングステンからなる場合、及びタングステンを主成分とする合金からなる場合の他、タングステンからなる金属層と、他の金属層との積層構造からなり、タングステン層が積層構造の主たる金属層を占める場合を含むものとする。
【手続補正６】
【補正対象書類名】明細書
【補正対象項目名】００１６
【補正方法】変更
【補正の内容】
【００１６】
本発明に係る表面波装置では、カット角が２０°〜３４°、好ましくは２０°〜３０°の範囲にある回転Ｙ板Ｘ伝搬ＬｉＴａＯ３からなる圧電基板上に、規格化膜厚Ｈ／λが０．００２５〜０．０６であり、かつタングステンよりなるＩＤＴが形成されており、ＩＤＴを覆うように、Ｈｓ／λ＝０．１０〜０．４０のＳｉＯ２膜が形成されている、ＳｉＯ２膜により周波数温度係数ＴＣＦが改善され、タングステン膜よりなるＩＤＴの膜厚Ｈ／λが上記特定の範囲とされているため、電気機械結合係数と反射係数が大きく、さらにＬｉＴａＯ３基板の回転角が上記特定の範囲とされているため、減衰定数が小さくされる。よって、周波数温度特性に優れ、大きな電気機械結合係数を有し、かつ伝搬損失が少ない表面波装置を提供することが可能となる。
【手続補正７】
【補正対象書類名】明細書
【補正対象項目名】００１８
【補正方法】変更
【補正の内容】
【００１８】
また、上記ＬｉＴａＯ３からなる圧電基板のカット角が２５°〜３４°の範囲である場合には、減衰定数をより一層小さくすることができる。
【手続補正８】
【補正対象書類名】明細書
【補正対象項目名】００２１
【補正方法】変更
【補正の内容】
【００２１】
図１は、本発明の一実施形態に係る表面波装置の略図的断面図である。表面波装置１は、縦結合共振子型表面波フィルタであり、カット角が２０°〜３４°、好ましくは２０°〜３０°の範囲にある回転Ｙ板Ｘ伝搬ＬｉＴａＯ３からなる圧電基板２を有する。圧電基板２上に、タングステン膜よりなるＩＤＴ３ａ，３ｂ及び反射器５ａ，５ｂが形成されている。ＩＤＴ３ａ，３ｂの規格化膜厚Ｈ／λ（ＨはＩＤＴの厚み、λは中心周波数における波長を示す）は０．００２５〜０．０６の範囲とされている。また、ＩＤＴ３ａ，３ｂを覆うように、圧電基板２上に、ＳｉＯ２膜４が形成されている。ＳｉＯ２膜４の規格化膜厚Ｈｓ／λ（ＨｓはＳｉＯ２膜の厚み、λは中心周波数における表面波の波長）は０．１０〜０．４０の範囲とされている。
【手続補正９】
【補正対象書類名】明細書
【補正対象項目名】００２２
【補正方法】変更
【補正の内容】
【００２２】
本実施例では上記のように、カット角が２０°〜３４°、好ましくは２０°〜３０°の範囲にある回転Ｙ板Ｘ伝搬ＬｉＴａＯ３からなる圧電基板２と、Ｈ／λ＝０．００２５〜０．０６であるタングステンよりなるＩＤＴ３ａ，３ｂと、Ｈｓ／λ＝０．１０〜０．４０の範囲にあるＳｉＯ２膜４とを用いているため、周波数温度係数ＴＣＦが小さく、電気機械結合係数Ｋ２が大きく、かつ伝搬損失が小さい表面波装置を提供することができる。これを、以下の具体的な実験例に基づき説明する。
【手続補正１０】
【補正対象書類名】明細書
【補正対象項目名】００４６
【補正方法】変更
【補正の内容】
【００４６】
なお、本発明は、上記のように、カット角が２０°〜３４°、好ましくは２０°〜３０°の範囲にある回転Ｙ板Ｘ伝搬ＬｉＴａＯ３からなる圧電基板、Ｈ／λ＝０．００２５〜０．０６であるタングステンよりなるＩＤＴと、Ｈｓ／λ＝０．１０〜０．４０であるＳｉＯ２膜とを有することを特徴とするものであり、従って、ＩＤＴの数及び構造等については特に限定されない。すなわち、本発明は、図１に示した表面波装置だけでなく、上記条件を満たす限り、様々な表面波共振子や表面波フィルタ等に適用することができる。